Brevet FR3060006A1 — publié le 20180615

MATÉRIAU ORGANIQUE MÉSOPOREUX, UTILE NOTAMMENT POUR EXTRAIRE L'URANIUM(VI) DE MILIEUX AQUEUX COMPRENANT DE L'ACIDE PHOSPHORIQUE, ET SES UTILISATIONS DESCRIPTION DOMAINE TECHNIQUE L'invention se rapporte au domaine de l'extraction de l'uranium(VI) de milieux aqueux comprenant de l'acide phosphorique. Plus spécifiquement, l'invention se rapporte à un matériau organique mésoporeux qui permet d'extraire, par la technique d'extraction liquide-solide, l'uranium(VI) présent dans un milieu aqueux comprenant de l'acide phosphorique et ce, à la fois très efficacement et avec une haute sélectivité vis-à-vis du fer susceptible d'être également présent dans ce milieu. Elle se rapporte également aux utilisations de ce matériau pour extraire l'uranium(VI) d'un milieu aqueux comprenant de l'acide phosphorique tel qu'une solution issue de l'attaque d'un phosphate naturel par de l'acide sulfurique et ce, que ce soit en vue de valoriser ultérieurement cet uranium ou pour purifier le milieu aqueux à l'égard de l'uranium alors considéré comme une impureté. L'invention trouve notamment application dans le traitement des phosphates naturels en vue de valoriser l'uranium(VI) présent dans ces phosphates. ÉTAT DE LA TECHNIQUE ANTÉRIEURE Les phosphates naturels (ou minerais de phosphate), qui sont utilisés pour la fabrication de l'acide phosphorique et d'engrais phosphatés, contiennent de l'uranium(VI) à des teneurs qui peuvent varier de quelques dizaines de ppm à plusieurs milliers de ppm ainsi que des quantités variables d'autres métaux. L'uranium(VI) présent dans les phosphates naturels se retrouve presque intégralement dans les solutions aqueuses d'acide phosphorique qui sont issues de l'attaque sulfurique de ces phosphates. En effet, cette attaque permet de transformer le 3060006 2 phosphate tricalcique en acide phosphorique H3PO4 à 30 % d'anhydride de phosphate P205, ainsi qu'en sulfate de calcium insoluble (gypse) et a pour effet de solubiliser l'uranium(VI) ainsi que divers autres métaux, en particulier le fer qui représente l'impureté métallique majoritaire. 5 Le potentiel de récupération de l'uranium(VI) contenu dans les phosphates naturels est de 14 000 tonnes/an, soit environ 25 % de la production annuelle actuelle d'uranium, ce qui représente une source d'approvisionnement en uranium non négligeable. Aussi, de nombreuses équipes de recherche se sont-elles intéressées au 10 problème de la récupération de l'uranium(VI) à partir d'une solution aqueuse d'acide phosphorique. Pour cette récupération, cinq techniques différentes ont été proposées à ce jour, à savoir : 1°) la (co)précipitation, qui consiste à former in situ, c'est-à-dire dans la 15 solution aqueuse d'acide phosphorique, des particules solides qui comprennent l'uranium(VI) que l'on cherche à récupérer, par ajout d'une espèce chimique en solution puis, après décantation et filtration, à recueillir ces particules solides ; 2°) l'extraction liquide-liquide, qui consiste à mettre la solution aqueuse d'acide phosphorique en contact avec une solution organique qui comprend un 20 ou plusieurs extractants dans un diluant organique pour obtenir un transfert de l'uranium(VI) de la solution aqueuse vers la solution organique ; 3°) l'extraction par membrane liquide (supportée ou en émulsion), qui correspond à une évolution de l'extraction liquide-liquide et qui diffère de cette dernière en ce que la solution organique est remplacée par un film très mince d'un liquide organique à perméabilité sélective ; 4°) la flottation, qui consiste à ajouter à la solution aqueuse d'acide phosphorique un réactif chimique appelé « collecteur » propre à complexer l'uranium(VI), à laisser les complexes uranifères ainsi formés s'adsorber sur la surface de bulles de gaz générées par agitation dans un réacteur adéquate (cellule de flottation, colonne de 3060006 3 flottation, etc) puis à récupérer lesdits complexes dans l'écume qui résulte de cette adsorption ; 5°) l'extraction liquide-solide, qui consiste à mettre la solution aqueuse d'acide phosphorique en contact avec un matériau solide, organique ou inorganique, qui 5 est insoluble dans l'eau et qui est fonctionnalisé par des groupes chimiques capables d'extraire l'uranium(VI) de la solution aqueuse soit par échange d'ions soit par complexation. C'est à cette cinquième technique qu'appartient l'invention. Il existe trois modes de fonctionnalisation d'un matériau solide en vue 10 de son utilisation en extraction liquide-solide, à savoir : l'imprégnation, qui consiste à mettre le matériau en contact avec une solution dans laquelle un extractant a été préalablement solubilisé puis à évaporer le solvant pour ne laisser à la surface du matériau que l'agent extractant ; - le post-greffage, qui consiste à fixer un extractant par des liaisons 15 covalentes à la surface du matériau postérieurement à la synthèse de celui-ci, comme, par exemple, le post-greffage qui est décrit dans la demande internationale PCT WO 2014/127860 (référence [1]) ; et la réticulation, qui consiste à polymériser un composé comprenant un motif extractant et au moins un groupe polymérisable de sorte que les groupes 20 chimiques nécessaires à l'extraction soient inscrits au sein même de la structure du matériau. Concernant la réticulation, elle a pour double objectif d'accroître la capacité d'échange des matériaux solides et de s'affranchir des inconvénients que présentent d'une façon générale les deux autres modes de fonctionnalisation, à savoir : 25 - dans le cas des matériaux fonctionnalisés par imprégnation : une faible tenue de l'agent extractant sur la surface des matériaux ; - dans le cas des matériaux fonctionnalisés par post-greffage : une présence potentielle de groupes chimiques qui peuvent être pénalisants vis-à-vis des performances de l'extraction et qui correspondent aux groupes chimiques du type Cl, NH2 ou autres n'ayant pas réagi lors de l'étape de post-greffage. 3060006 4 Cependant, les domaines d'application visés par le développement de matériaux fonctionnalisés par réticulation ne concernent, aujourd'hui, que très peu la récupération de l'uranium(VI) et, a fortiori, lorsque ce dernier est présent à faible concentration dans une solution aqueuse extrêmement complexante telle qu'une 5 solution aqueuse d'acide phosphorique issue de l'attaque sulfurique de phosphates naturels. Au surplus, la performance des rares matériaux fonctionnalisés par réticulation à partir de motifs phosphoriques ou phosphiniques chute drastiquement avec une diminution de leur capacité d'extraction dès que la concentration en acide 10 phosphorique devient supérieure à 1 mol/L. Ceci les rend inadaptés à l'extraction de l'uranium(VI) de solutions aqueuses d'acide phosphorique issues de l'attaque sulfurique de phosphates naturels compte-tenu que ce type de solutions présente typiquement une concentration d'acide phosphorique supérieure à 1 mol/L et, de façon très majoritaire, égale à 5 mol/L. Une absence totale de sélectivité en faveur de cations agissant comme 15 des acides de Lewis - ce qui est le cas du cation uranyle - est également à noter (cf., par exemple, Yamabe et al., Separation Science and Technology 2001, 36(15), 3511-3528, référence [2] ; Jyo et al, Journal of Applied Polymer Science 1997, 63, 1327-1334, référence [3]). Or, dans le cadre de leurs travaux, les Inventeurs ont constaté que des 20 matériaux solides mésoporeux qui sont obtenus par polymérisation réticulante de composés bifonctionnels amidophosphonates ou amidophosphoniques permettent, contrairement à ce qu'enseigne l'état de la technique, d'extraire l'uranium(VI) d'un milieu aqueux comprenant de l'acide phosphorique très efficacement et avec une haute sélectivité vis-à-vis du fer susceptible d'être présent dans cette solution et ce, même pour 25 des concentrations d'acide phosphorique très supérieures à 1 mol/L. Ils ont également constaté que ces matériaux présentent un pouvoir extractant considérablement plus élevé à celui de matériaux obtenus par post-greffage d'un composé bifonctionnel du même type sur un support inorganique comme décrit dans la référence [1]. 30 Et c'est sur ces constatations qu'est basée l'invention. 3060006 5 EXPOSÉ DE L'INVENTION L'invention a donc, en premier lieu, pour objet un matériau organique mésoporeux, qui est susceptible d'être obtenu par une polymérisation réticulante d'un monomère de formule (I) ci-après : 5 R'l N R2 dans laquelle : R1, R2 et R3 représentent, indépendamment les uns des autres, un atome d'hydrogène, un groupe hydrocarboné, saturé ou insaturé, linéaire ou ramifié, comprenant de 1 à 12 atomes de carbone ou un groupe polymérisable comprenant au 10 moins une insaturation, avec la condition que l'un au moins de R1, R2 et R3 soit un groupe polymérisable ; R4 et R5 représentent, indépendamment l'un de l'autre, un atome d'hydrogène ou un groupe hydrocarboné, saturé ou insaturé, linéaire ou ramifié, comprenant de 1 à 8 atomes de carbone ; 15 la polymérisation réticulante étant réalisée en présence d'un agent réticulant et d'un ou plusieurs agents porogènes. Dans ce qui précède et ce qui suit, on considère qu'un matériau est mésoporeux lorsque plus de 40 % en volume et, mieux encore, plus de 50 % en volume des pores de ce matériau ont un diamètre compris entre 2 et 50 nm conformément à la 20 définition de l'International Union of Pure and Applied Chemistry. Par ailleurs, on entend par « groupe hydrocarboné, saturé ou insaturé, linéaire ou ramifié, comprenant de 1 à 12 atomes de carbone », tout groupe alkyle, alcényle ou alcynyle, à chaîne linéaire ou ramifiée, qui comprend au moins 1 atome de carbone (lorsqu'il est un groupe alkyle) ou au moins 2 atomes de carbone (lorsqu'il est un 25 groupe alcényle ou alcynyle) mais qui ne comprend pas plus de 12 atomes de carbone. Un tel groupe peut donc comprendre 1 atome de carbone, 2 atomes de carbone, 3 atomes 3060006 6 de carbone, 4 atomes de carbone, etc., jusqu'à 12 atomes de carbone compris. Parmi ces groupes, préférence est donnée aux groupes alkyles linéaires ou ramifiés. De manière analogue, on entend par « groupe hydrocarboné, saturé ou insaturé, linéaire ou ramifié, comprenant de 1 à 8 atomes de carbone », tout groupe 5 alkyle, alcényle ou alcynyle, à chaîne linéaire ou ramifiée, qui comprend au moins 1 atome de carbone (lorsqu'il est un groupe alkyle) et au moins 2 atomes de carbone (lorsqu'il est un groupe alcényle ou alcynyle) mais qui ne comprend pas plus de 8 atomes de carbone. Un tel groupe peut donc comprendre 1 atome de carbone, 2 atomes de carbone, 3 atomes de carbone, 4 atomes de carbone, etc., jusqu'à 8 atomes de carbone 10 compris. Là également, parmi ces groupes, préférence est donnée aux groupes alkyles linéaires ou ramifiés. Conformément à l'invention, l'insaturation du groupe polymérisable peut être une insaturation éthylénique (c'est-à-dire à double liaison C=C) ou acétylénique (c'est-à-dire à triple liaison CC), préférence étant donnée à une insaturation éthylénique. 15 Avantageusement, le groupe polymérisable répond à l'une des formules (a), (b), (c), (d), (e), (f) et (g) ci-après : -(CH2)q-X (a) -(CH2)p-C(0)-0-(CH2)q-X (b) -(CH2)p-O-C(0)-(CH2)q-X (c) 20 -(CH2)p-O-C(0)-NH-(CH2)q-X (d) -(CH2)p-0-(CH2)q-X (e) -(CH2)p-O-C2H5-(0-C2H5)q-X (f) -(CH2)p-triazole-(CH2)q-X (g) dans laquelle : 25 p est un nombre entier allant de 1 à 6 ; q est un nombre entier allant de 0 à 12 ; tandis que X représente un groupe de formule (i) ou (ii) ci-après : 3060006 7 Rb Rc \ C=C / Ra , R 1 \ / Rc . C=C Ra V Y (i) \ (ii) dans laquelle : Ra, Rb et Rc représentent, indépendamment les uns des autres, un atome d'hydrogène ou un groupe alkyle linéaire ou ramifié, comprenant de 1 à 10 atomes de 5 carbone et, mieux encore, 1 ou 2 atomes de carbone (typiquement méthyle ou éthyle) ; et Ur représente la liaison covalente par laquelle X est lié au reste du groupe de formule (a), (b), (c), (d), (e), (f) ou (g) ci-avant. De préférence, X répond à la formule (ii) dans laquelle Ra, Rb et Rc 10 représentent tous trois un atome d'hydrogène de sorte que le groupe polymérisable comprenne un groupe styrényle -Ph-CH=CH2, propre à conférer au matériau une résistance particulièrement élevée aux acides et aux bases. Plus encore, on préfère que le groupe polymérisable réponde à la formule (a) et que, dans cette formule, q aille de 1 à 4 et X réponde à la formule (ii) dans 15 laquelle Ra, Rb et Rc représentent tous trois un atome d'hydrogène. Auquel cas, le groupe d'atomes CRaRb=CRc- est préférentiellement situé en position para par rapport au groupe -CH2- auquel le groupe phényle est lié. Ainsi, le groupe polymérisable peut notamment répondre à la formule (al) ci-après : //C H, - HC CH2 20 l dans laquelle Ur représente la liaison covalente par laquelle ce groupe polymérisable est lié au reste du monomère de formule (I). 3060006 8 Conformément à l'invention, le monomère répond, de préférence, à la formule (I) dans laquelle : Rl et R2 représentent, indépendamment l'un de l'autre, un atome d'hydrogène, un groupe hydrocarboné, saturé ou insaturé, linéaire ou ramifié, comprenant de 1 à 12 5 atomes de carbone ; R3 représente un groupe polymérisable ; et R4 et R5 sont tels que précédemment définis. Plus encore, on préfère que le monomère réponde à la formule (I) dans laquelle : 10 Rl et R2 sont identiques entre eux et représentent un groupe alkyle linéaire ou ramifié, comprenant de 1 à 12 atomes de carbone et, mieux encore, de 1 à 6 atomes de carbone, les groupes éthyle et n-butyle étant tout particulièrement préférés ; R3 représente un groupe polymérisable ; et R4 et R5 représentent, indépendamment l'un de l'autre, un atome d'hydrogène ou 15 un groupe alkyle linéaire ou ramifié, comprenant de 1 à 8 atomes de carbone et, mieux encore, de 1 à 4 atomes de carbone, les groupes éthyle et n-butyle étant, là également, tout particulièrement préférés. Un tel monomère répond, par exemple, à la formule (I) dans laquelle Rl et R2 représentent un groupe éthyle, R3 représente un groupe polymérisable de formule 20 (al), R4 représente un groupe éthyle tandis que R5 représente un atome d'hydrogène. L'agent réticulant, ou agent de réticulation, peut être tout composé comprenant au moins deux groupes insaturés aptes à réagir chacun avec un groupe polymérisable de deux molécules différentes du monomère pour permettre la formation de ponts entre les chaînes issues de la polymérisation du monomère. 25 Avantageusement, cet agent réticulant est choisi parmi les dérivés polyvinyliques du benzène ou du naphtalène tels qu'un divinylbenzène (par exemple, le 2,4-divinylbenzène), un trivinylbenzène (par exemple, le 1,2,4-trivinylbenzène), un divinylnaphtalène (par exemple, le 1,8-divinylnaphtalène), un divinylalkylbenzène (par exemple, le 1,2-diviny1-3,4-diméthylbenzène), préférence étant donnée au 1,4-divinylbenzène. 3060006 9 Typiquement, le monomère et l'agent réticulant sont utilisés dans des proportions massiques qui vont de 99:1 à 40:60. Conformément à l'invention, la polymérisation réticulante du monomère est, de préférence, réalisée en présence d'un premier agent porogène (1) qui 5 est un solvant organique dans lequel sont solubles le monomère et l'agent réticulant, tel que le cyclohexane ou le toluène, et d'un deuxième agent porogène (2) qui est un polymère tel qu'un polyéthylène glycol, un polypropylène glycol, un éther mono- ou dialkylique de polyéthylène glycol, une polyvinylpyrrolidone, l'alcool sert-amylique ou un mélange de ceux-ci. Les agents porogènes (1) et (2) sont utilisés dans des proportions qui 10 permettent de conduire à une mésoporosité. Ainsi, par exemple, l'utilisation de toluène en association avec du polypropylène glycol, notamment dans des proportions massiques de 96:4, s'est révélée particulièrement bien convenir à l'obtention d'une mésoporosité. De préférence encore, la polymérisation réticulante est une 15 polymérisation en suspension, c'est-à-dire qui met en jeu deux phases non miscibles entre elles, à savoir : une phase dispersée - ou phase organique - qui comprend le monomère, l'agent réticulant, un amorceur de polymérisation (tel que l'azobisisobutyronitrile, le chlorhydrate de 2,2-azobis(2-amidinopropane), le peroxyde de benzoyle 20 ou analogues) et le ou les agents porogènes en solution dans un solvant organique, étant entendu que, comme précisé précédemment, le solvant organique peut être l'un des agents porogènes ; et une phase dispersante - ou phase aqueuse - qui comprend un agent dispersant (tel que le chlorure de sodium) et un agent émulsionnant (tel qu'un 25 alcool polyvinylique) en solution dans de l'eau. Ainsi, par exemple, la phase dispersée comprend le monomère, du 1,4-divinylbenzène, de l'azobisisobutyronitrile et du polypropylène glycol en solution dans du toluène, tandis que la phase dispersante comprend du chlorure de sodium et un alcool polyvinylique en solution dans de l'eau. 3060006 10 Après mélange des deux phases et émulsification du mélange, par exemple pendant une heure sous atmosphère inerte (telle qu'un balayage d'argon), la polymérisation est réalisée en maintenant l'émulsion, par exemple à une température de 80°C, pendant plusieurs heures, par exemple 5 heures, également sous atmosphère 5 inerte. Le polymère ainsi obtenu, qui se présente typiquement sous forme de billes, est récupéré, lavé, avantageusement soumis à une extraction de type Soxhlet, puis séché, par exemple dans une étuve. Le matériau selon l'invention a montré une capacité d'extraction de 10 l'uranium(VI) présent dans un milieu aqueux particulièrement élevée ainsi qu'une haute sélectivité pour l'uranium(VI) vis-à-vis du fer qui représente l'impureté métallique majoritairement présente dans les solutions aqueuses résultant de l'attaque des phosphates naturels par de l'acide sulfurique. Aussi, l'invention a-t-elle également pour objet l'utilisation d'un 15 matériau organique mésoporeux tel que précédemment défini pour extraire l'uranium(VI) d'un milieu aqueux comprenant de l'acide phosphorique et de l'uranium(VI) et, plus spécifiquement, d'une solution aqueuse résultant de l'attaque d'un phosphate naturel par de l'acide sulfurique. Conformément à l'invention, ce milieu aqueux peut comprendre de 20 l'acide phosphorique dans une très grande gamme de concentrations et, en particulier, à des concentrations allant de 0,01 mol/L à 9 mol/L d'acide phosphorique. Il peut de plus comprendre du fer. L'extraction de l'uranium(VI) d'un milieu aqueux comprenant de l'acide phosphorique au moyen d'un matériau selon l'invention est extrêmement simple à 25 mettre en oeuvre puisqu'il suffit de mettre ce matériau en contact avec le milieu aqueux, par exemple dans un réacteur sous agitation ou dans une colonne, pendant un temps suffisant pour permettre à l'uranium(VI) d'être complexé par le matériau, puis de séparer ce dernier du milieu aqueux. Typiquement, on utilise de 0,5 à 1,5 kg de matériau pour 500 L à 1500 L 30 de milieu aqueux. 3060006 11 Selon l'objectif dans lequel on extrait l'uranium(VI) du milieu aqueux (récupération de l'uranium(VI) en vue de sa valorisation ou épuration du milieu aqueux en uranium(VI)), il est ensuite possible soit de désextraire l'uranium(VI) du matériau selon l'invention, par exemple au moyen d'une solution aqueuse acide du type solution 5 aqueuse d'acide sulfurique concentrée, par exemple à 5 mol/L d'acide sulfurique, ou au moyen d'une solution aqueuse basique du type solution aqueuse de carbonate de sodium ou de carbonate d'ammonium. Aussi, l'invention a-t-elle encore pour objet un procédé de récupération de l'uranium(VI) présent dans un milieu aqueux comprenant de l'acide phosphorique, 10 lequel procédé comprend : a) une extraction de l'uranium(VI) du milieu aqueux par un matériau organique mésoporeux tel que précédemment défini, l'extraction comprenant une mise en contact du milieu aqueux avec le matériau, puis une séparation du milieu aqueux et du matériau ; 15 b) une désextraction de l'uranium(VI) du matériau obtenu à l'issue de l'étape a), la désextraction comprenant la mise en contact du matériau avec une solution aqueuse acide ou basique, puis une séparation du matériau et de la solution aqueuse basique. Comme précédemment, ce milieu aqueux peut comprendre de 20 0,01 mol/L à 9 mol/L d'acide phosphorique, et peut comprendre de plus du fer. Dans ce procédé, le milieu aqueux comprenant de l'acide phosphorique est avantageusement une solution aqueuse résultant de l'attaque d'un phosphate par de l'acide sulfurique. D'autres avantages et caractéristiques de l'invention apparaîtront à la 25 lecture du complément de description qui suit, qui se rapporte à des exemples de préparation de matériaux selon l'invention ainsi qu'à des exemples de démonstration des propriétés de ce matériau. Il va de soi que ces exemples ne sont donnés qu'à titre d'illustrations des objets de l'invention et ne constituent en aucun cas une limitation de ces objets. 3060006 12 BRÈVE DESCRIPTION DES FIGURES La figure 1 illustre la courbe de distribution volumique du diamètre des pores (fonction semi-logarithmique dV/dlog(D), exprimée en cm3/g.À, en fonction du diamètre des pores, noté D et exprimé en À), telle que déterminée à l'adsorption d'azote 5 par la méthode de Barrett-Joyner-Halenda (ou méthode BJH), d'un premier matériau selon l'invention. La figure 2 illustre la courbe de distribution volumique du diamètre des pores (fonction semi-logarithmique dV/dlog(D), exprimée en cm3/g.À, en fonction du diamètre des pores, noté D et exprimé en À), telle que déterminée à l'adsorption d'azote 10 par la méthode BJH, d'un deuxième matériau selon l'invention. La figure 3 illustre la courbe de distribution volumique du diamètre des pores (fonction semi-logarithmique dV/dlog(D), exprimée en cm3/g.À, en fonction du diamètre des pores, noté D et exprimé en À), telle que déterminée à l'adsorption d'azote par la méthode BJH, d'un matériau ayant la même composition chimique que les 15 matériaux auxquels se rapportent les figures 1 et 2 mais se différenciant de ceux-ci en ce qu'il est microporeux. EXPOSÉ DÉTAILLÉ DE MODES DE RÉALISATION PARTICULIERS EXEMPLE 1 : PRÉPARATION DE MATÉRIAUX SELON L'INVENTION * Matériau M1 : 20 On prépare un premier matériau selon l'invention, ci-après matériau Ml, par polymérisation réticulante de l'amidophosphonate de formule ci-après : C2H5-..N K- OH 002H5 02E15/ C // H H2C et du divinylbenzène (ou DVB). 3060006 13 Cette polymérisation est réalisée en suspension, c'est-à-dire par un procédé mettant en jeu deux phases non miscibles entre elles, à savoir : * une phase dispersée - ou phase organique - comprenant les monomères (i.e. amidophosphonate et DVB), de l'azobisisobutyronitrile (ou AIBN) en tant 5 qu'amorceur, et un polypropylène glycol (ou PPG) en tant qu'agent porogène polymère, en solution dans du toluène, ce dernier servant à la fois de solvant et d'agent porogène ; et * une phase dispersante - ou phase aqueuse - comprenant un alcool polyvinylique (ou PVA) en tant qu'agent émulsionnant, et du chlorure de sodium en tant 10 qu'agent dispersant, en solution dans de l'eau. Pour ce faire, on prépare, d'une part, la phase dispersante dont la composition est présentée dans le tableau I ci-après. Tableau I Composants Quantités massiques (g) Eau 154,5 NaCI 5,1 (soit un rapport massique NaCl/eau de 3,30%) PVA 1,16 (Sigma-Aldrich, réf. : 363073) (soit un rapport massique PVA/eau de 0,75%) 15 Puis, on place cette phase dispersante dans un ballon bicol que l'on maintient sous agitation (au moyen d'un mobile d'agitation demi-lune de 5 cm) tout en balayant le ballon par de l'argon pour éliminer toute trace d'oxygène de ladite phase dispersante. On prépare, d'autre part, la phase dispersée dont la composition est 20 présentée dans le tableau II ci-après. 3060006 14 Tableau II Composants Quantités massiques (g) Toluène 3,113 Amidophosphonate 2,32 (soit un rapport massique amidophosphonate/monomères de 89,4%) DVB (degré de pureté : 80%) 0,343 (Sigma-Aldrich, réf. : 414565) (soit un rapport massique DVB/monomères de 10,6%) AIBN 0,028 (Molekula) (soit un rapport molaire AIBN/monomères de 2%) PPG 0,130 (BASF, PluriolTM P900) (soit un rapport massique PPG/toluène de 4%) On ajoute la phase dispersée à la phase dispersante et on maintient l'ensemble sous agitation et balayage d'argon pendant 1 heure pour obtenir une 5 émulsion homogène. On arrête le balayage d'argon. On porte la température de l'émulsion à 80°C et on maintient l'émulsion à cette température pendant 5 heures pour réaliser la polymérisation réticulante qui se traduit par la formation de billes dans le milieu réactionnel. 10 Les billes ainsi formées sont récupérées par filtration, lavées successivement à l'eau, à l'éthanol et à l'acétone, puis soumises à une extraction Soxhlet pendant 24 heures à l'acétone pour éliminer toute trace d'agent porogène polymère et de solvant. Après quoi, elles sont séchées dans une étuve portée à 90°C pendant 24 heures. 15 Ces billes sont constituées d'un matériau dont les caractéristiques physico-chimiques sont les suivantes : diamètre moyen des pores (tel que déterminé à l'adsorption d'azote par la méthode BJH) : 20 - 40 nm (cf. figure 1) ; surface spécifique (telle que déterminée à l'adsorption-désorption 20 d'azote par la méthode Brunauer-Emmett-Teller ou méthode BET) : 49 m2/g ; 3060006 15 - quantité molaire de molécules amidophosphonates dans le matériau (analyse RMN du phosphore) : 1,6 mmol/g de matériau. * Matériau M2 : On prépare un deuxième matériau selon l'invention, ci-après matériau 5 M2, en suivant le même protocole opératoire que celui décrit ci-avant pour la préparation du matériau M1 à cette exception près que l'on utilise la phase dispersante dont la composition est présentée dans le tableau III ci-après. Tableau III Composants Quantités massiques (g) Eau 148,30 NaCI 4 4,89 (soit un rapport massique NaCl/eau de 3,30%) PVA 1,11 (Sigma-Aldrich, réf. : 363073) (soit un rapport massique PVA/eau de 0,75%) 10 Le matériau M2 a les caractéristiques physico-chimiques suivantes : diamètre moyen des pores (tel que déterminé à l'adsorption d'azote par la méthode BJH) : 25 - 30 nm (cf. figure 2); surface spécifique (telle que déterminée à l'adsorption-désorption d'azote par la méthode Brunauer-Emmett-Teller ou méthode BET) : 29 m2/g ; 15 quantité molaire de molécules amidophosphonates dans le matériau (analyse RMN du phosphore) : 1,9 mmol/g de matériau. EXEMPLE 2 : PROPRIÉTÉS DES MATÉRIAUX SELON L'INVENTION 2.1 - Extraction de l'uranium(VI) de solutions aqueuses d'acide phosphorique à teneur variable en uranium(VI) : 20 Les propriétés d'extraction du matériau M1 sont tout d'abord appréciées par un isotherme d'extraction à 25°C dont l'objectif est de déterminer la quantité d'uranium(VI) qui est extrait, à l'équilibre, d'une solution aqueuse d'acide 3060006 16 phosphorique par ce matériau en fonction de la concentration d'uranium(VI) que présente initialement cette solution. Pour ce faire, des échantillons de 50 mg du matériau M1 sont mis en contact (par immersion) avec 50 mL d'une série de solutions aqueuses comprenant 5 chacune 5 mol/L d'acide phosphorique et de 0,01 g/L à 10 g/L d'uranium(VI). Les dispersions ainsi obtenues sont vigoureusement agitées pendant 24 heures dans un agitateur-incubateur permettant de les maintenir à une température constante de 25°C. Puis, les échantillons du matériau M1 sont récupérés par filtration des dispersions. Les quantités d'uranium(VI) présent dans les filtrats sont mesurées. 10 Lorsque ces mesures ne peuvent pas être réalisées parce que les quantités d'uranium(VI) présent dans les filtrats sont trop faibles, alors les mesures sont réalisées sur des solutions aqueuses résultant de la minéralisation par voie humide des échantillons du matériau Ml, c'est-à-dire de la dissolution de ces échantillons dans de l'acide nitrique à 810 mol/L sous micro-ondes. 15 Dans tous les cas, les mesures sont réalisées par spectrométrie d'émission atomique par torche à plasma (ou ICP-AES). Pour chaque solution aqueuse d'acide phosphorique utilisée dans les tests, la capacité d'extraction de l'uranium(VI) du matériau Ml, notée Qu et exprimée en mg d'U(VI)/g de matériau, est déterminée : 20 soit par la formule suivante : Qu = - [U]f) x avec : [U], : concentration initiale de l'uranium(VI) dans la solution aqueuse d'acide phosphorique (en mg/L) ; 25 [U]f : concentration finale de l'uranium(VI) dans le filtrat (en mg/L) ; V : volume de l'aliquote de la solution aqueuse d'acide phosphorique dans lequel a été immergé le matériau (en L) ; et m : masse de l'échantillon du matériau M1 ayant été immergé dans la solution aqueuse d'acide phosphorique (en mg) ; V m 3060006 17 soit par le rapport de la quantité d'uranium(VI), telle que mesurée par ICP-AES dans la solution aqueuse d'acide nitrique issue de la minéralisation de l'échantillon du matériau Ml, à la masse de l'échantillon du matériau M1 ayant été immergé dans la solution aqueuse d'acide phosphorique. 5 Le tableau IV ci-après présente les résultats obtenus. Tableau IV [U]i Qu (g/L) (mg/g) 0,01 6 0,03 14 0,05 20 0,10 37 0,15 41 0,20 45 0,30 55 0,50 62 1 67 5 92 9 103 47 118 64 112 Ce tableau montre que la capacité d'extraction du matériau M1 à saturation est égale à 112 mg U(VI)/g de matériau, ce qui démontre un pouvoir extractant 10 du matériau M1 très largement supérieur au pouvoir extractant des matériaux proposés dans l'état de la technique pour extraire l'uranium(VI) d'un milieu comprenant 5 mol/L d'acide phosphorique. 2.2 - Extraction de l'uranium(VI) de solutions aqueuses d'acide phosphorique comprenant de l'uranium(VI) et du fer : 15 Les propriétés d'extraction du matériau M1 sont également appréciées par une série de tests d'extraction que l'on réalise en utilisant trois solutions aqueuses 3060006 18 synthétiques différentes, dénommées ci-après S1, S2 et S3, qui présentent des teneurs en uranium(VI) et en fer représentatives de solutions aqueuses d'acide phosphorique réellement utilisées dans la fabrication d'engrais phosphatés, mais dont on fait varier la concentration en acide phosphorique de 1 mol/L à 9 mol/L. 5 La composition des solutions S1, S2 et S3 est précisée dans le tableau V ci-après. Tableau V Solution [H3PO4] [U(VI)] [Fe] aqueuse (mol/L) (mg/L) (mg/L) 51 1 192 1831 S2 5 189 1795 S3 9 186 1796 Pour chacune des solutions 51, S2 et S3, les extractions sont réalisées 10 jusqu'à saturation du matériau M1 en uranium(VI). Pour ce faire, des échantillons de 50 mg du matériau M1 sont mis en contact (par immersion) avec une première aliquote de 50 mL de chacune des solutions 51, S2 et S3, puis les dispersions obtenues sont vigoureusement agitées pendant 24 heures dans un agitateur-incubateur permettant de les maintenir à une température 15 constante de 25°C. Après quoi, les échantillons du matériau M1 sont récupérés par filtration des dispersions et sont remis en contact (par immersion) pendant 24 heures, dans les mêmes conditions d'agitation et de température que précédemment, avec une nouvelle aliquote de 50 mL de la même solution que précédemment et ce protocole est 20 répété autant de fois que nécessaire jusqu'à ce que les échantillons du matériau M1 soient saturés en uranium(VI). La mise en évidence de la saturation des échantillons du matériau M1 en uranium(VI) est réalisée par un dosage systématique par ICP-AES de l'uranium(VI) présent dans les filtrats. Un échantillon du matériau M1 est considéré comme saturé en 25 uranium(VI) lorsque le filtrat obtenu à l'issue d'une mise en contact de cet échantillon 3060006 19 avec une aliquote de solution aqueuse a la même teneur en uranium(VI) que cette aliquote. La capacité d'extraction de l'uranium(VI) du matériau Ml, notée Qu et exprimée en mg d'U(VI)/g de matériau, est déterminée par la même formule que celle 5 indiquée au point 2.1 ci-avant. Le facteur d'enrichissement du matériau M1 en uranium(VI) et en fer, noté F.0e, est, lui, déterminé à partir des quantités d'uranium(V1) et de fer mesurées par ICP-AES dans des solutions aqueuses résultant de la minéralisation par voie humide des échantillons de ce matériau, en utilisant la formule suivante : Ou/r, 10 = LZFe e [U]/[Fe], avec : Qu : concentration de l'uranium(VI) dans le matériau à saturation (en mmol/g) ; QFe concentration du fer dans le matériau à saturation (en mmol/g) ; [U], : concentration initiale de l'uranium(VI) dans la solution aqueuse d'acide 15 phosphorique (en mmol/L) ; [Fe], : concentration initiale du fer dans la solution aqueuse d'acide phosphorique (en mmol/L). Ce facteur d'enrichissement permet de rendre compte de la sélectivité du matériau M1 pour l'uranium(VI) vis-à-vis du fer : ainsi, un facteur d'enrichissement 20 supérieur à 1 indique une sélectivité pour l'uranium(VI) vis-à-vis du fer, sélectivité qui est d'autant plus élevée que le facteur d'enrichissement est élevé. Le tableau VI ci-après présente les résultats obtenus. 3060006 20 Tableau VI Solution Qu F.EFe aqueuse (mg/g) 51 51 44 S2 42 37 S3 24 31 Ce tableau montre que la capacité d'extraction de l'uranium(VI) et le facteur d'enrichissement du matériau M1 diminuent lorsque la concentration de l'acide 5 phosphorique de la solution aqueuse dont est extrait l'uranium(VI) augmente mais qu'ils restent néanmoins très élevés pour une concentration d'acide phosphorique égale ou supérieure à 5 mol/L. 2.3 - Désextraction de l'uranium(VI) des matériaux selon l'invention : La réversibilité du matériau Ml, c'est-à-dire la possibilité de récupérer 10 en solution aqueuse l'uranium(VI) ayant été extrait par ce matériau, est appréciée par un test de désextraction (ou test d'élution) que l'on réalise sur un échantillon du matériau M1 ayant été préalablement chargé en uranium(VI) et en fer par trois mises en contact successives (sous agitation vigoureuse, pendant 24 heures et à 25°C) avec des aliquotes (50 mL) de la solution S2 telle que définie au point 2.2 ci-avant. 15 La charge de cet échantillon en uranium(VI) est de 26,4 mg/g, tandis que sa charge en fer est de 7,20 mg/g. Le test de désextraction consiste, lui, à mettre en contact (par immersion) l'échantillon du matériau M1 chargé en uranium(VI) et en fer dans 5 mL d'une solution comprenant 1 mol/L de carbonate d'ammonium ((NH4)2CO3), à agiter 20 vigoureusement la dispersion ainsi obtenue pendant 24 heures dans un agitateur- incubateur permettant de la maintenir à une température constante de 25°C, puis à récupérer l'échantillon du matériau M1 par filtration. Les quantités d'uranium(VI) et de fer présents dans le filtrat sont mesurées par ICP-AES. 25 Le tableau VII présente les résultats obtenus. 3060006 21 Tableau VII U Fe Quantité présente sur l'échantillon du 1,32 matériau M1 avant désextraction (en mg) 0,36 Quantité récupérée dans le filtrat après 1,30 désextraction (en mg) 0,31 Taux de récupération (en %) > 95 > 86 Ce tableau montre qu'il est possible de désextraire de façon quantitative l'uranium(VI) et le fer du matériau selon l'invention par une seule mise en 5 contact de ce matériau avec une solution de carbonate d'ammonium à 1 mol/L. Le fer ne constitue donc pas pour le matériau selon l'invention un « poison » qui serait susceptible d'en limiter les performances au cours de cycles d'extraction/désextraction. 2.4 - Aptitude des matériaux selon l'invention à réaliser plusieurs cycles d'extraction/désextraction : 10 Afin de vérifier si le matériau M1 est capable de conserver ses propriétés extractantes à l'issue d'un cycle d'extraction/désextraction, on soumet un échantillon de 50 mg de ce matériau à : - deux cycles successifs d'extraction comprenant chacun trois mises en contact (sous agitation vigoureuse, pendant 24 heures et à 25°C) de l'échantillon du 15 matériau M1 avec des aliquotes (50 mL) d'une solution aqueuse d'acide phosphorique, dénommée ci-après S4, qui comprend 5 mol/L d'acide phosphorique, 192 mg/L d'uranium(VI) et 1797 mg/L de fer, avec - entre les deux cycles d'extraction, une désextraction (ou élution) de l'uranium(VI) et du fer ayant été extraits par l'échantillon du matériau M1 au cours du 20 premier cycle d'extraction, cette désextraction étant réalisée par une mise en contact (sous agitation vigoureuse, pendant 24 heures et à 25°C) de l'échantillon du matériau M1 avec 5 mL d'une solution aqueuse comprenant 1 mol/L de carbonate d'ammonium. Les quantités d'uranium(VI) présent dans les filtrats obtenus à l'issue des différentes mises en contact sont mesurées par ICP-AES et les quantités d'uranium(VI) 3060006 22 extrait au cours de ces mises en contact sont calculées par différence entre la quantité d'uranium(VI) initialement présent dans les aliquotes de la solution S4 et les quantités d'uranium(VI) ainsi mesurées. Pour chaque mise en contact, la capacité d'extraction de l'uranium(VI) 5 du matériau Ml, notée Qu et exprimée en mg d'U(VI)/g de matériau, est déterminée par la même formule que celle indiquée au point 2.1 ci-avant. Le tableau VIII présente les résultats obtenus. Tableau VIII ter contact 2ème contact elle contact Qu ter cycle d'extraction 3,9 11,5 16,7 (mg/g) 2è me cycle d'extraction 10,3 15,4 18,4 10 Ce tableau montre qu'au cours du deuxième cycle d'extraction, le matériau selon l'invention présente une aptitude à extraire l'uranium(VI) tout à fait comparable à celle qu'il présente au cours du premier cycle d'extraction. Le matériau selon l'invention est donc, de par sa structure physique et chimique, parfaitement résistant à des solutions acides et basiques telles que celles 15 respectivement utilisées dans le premier cycle d'extraction et pour la désextraction. 2.5 - Implication de la structure physique des matériaux selon l'invention dans leurs propriétés extractantes Des tests d'extraction sont réalisés pour comparer les propriétés extractantes des matériaux M1 et M2 avec celles d'un matériau, ci-après matériau M3, 20 qui a la même composition chimique que les matériaux M1 et M2 mais qui est microporeux (conformément à la définition de l'IUPAC - cf. figure 3) au lieu d'être mésoporeux. Le matériau M3 est obtenu par le même protocole opératoire que celui décrit dans l'exemple 1 ci-avant mais en utilisant une phase dispersée dans laquelle le co- 25 agent porogène, c'est-à-dire le PPG, est remplacé par du toluène. Cette phase dispersée a 3060006 23 donc la composition suivante : toluène : 3,243 g ; amidophosphonate : 2,32 g ; DVB : 0,343 g ; AIBN : 0,028 g. Les tests d'extraction sont réalisés en utilisant deux solutions aqueuses d'acide phosphorique différentes, à savoir la solution S4 utilisée dans l'exemple 2.4 ci- 5 avant (H2PO4 : 5 mol/L ; U(VI) : 192 mg/L ; Fe : 1797 mg/L) et une solution, dénommée ci- après S5, qui comprend 5 mol/L d'acide phosphorique, 171 mg d'uranium(VI) et 1875 mg/L de fer, jusqu'à saturation des matériaux Ml, M2 et M3. Pour ce faire, des échantillons de 50,3 mg du matériau M1 et de 51,6 mg du matériau M2 sont mis en contact chacun (par immersion) avec une aliquote de 50 mL 10 de la solution S4 tandis qu'un échantillon de 250 mg du matériau M3 est mis en contact (par immersion) avec une aliquote de 10 mL de la solution S5, puis les dispersions obtenues sont vigoureusement agitées pendant 24 heures dans un agitateur-incubateur permettant de les maintenir à une température constante de 25°C. Après quoi, les échantillons des matériaux Ml, M2 et M3 sont récupérés 15 par filtration et remis en contact (par immersion) pendant 24 heures, dans les mêmes conditions d'agitation et de température que précédemment, avec une nouvelle aliquote de la même solution que précédemment et ce protocole est répété autant de fois que nécessaire jusqu'à ce que les échantillons des matériaux Ml, M2 et M3 soient saturés en uranium(VI). 20 La mise en évidence de la saturation des échantillons des matériaux Ml, M2 et M3 en uranium(VI) est réalisée par un dosage systématique par ICP-AES de l'uranium(VI) présent dans les filtrats. Comme précédemment, un échantillon d'un matériau est considéré comme saturé en uranium(VI) lorsque le filtrat obtenu à l'issue d'une mise en contact de ce matériau avec une aliquote de solution aqueuse a la même 25 teneur en uranium(VI) que cette aliquote. La capacité d'extraction de l'uranium(VI) des matériaux, notée Qu et exprimée en mg d'U(VI)/g de matériau, est déterminée par la même formule que celle indiquée au point 2.1 ci-avant. Le facteur d'enrichissement des matériaux Ml, M2 et M3 en 30 uranium(VI) et en fer, noté F.0e, est, lui, déterminé à partir des quantités d'uranium(VI) 3060006 24 et de fer mesurées par ICP-AES dans des solutions aqueuses résultant de la minéralisation par voie humide des échantillons de ces matériaux, par la même formule que celle indiquée au point 2.2 ci-avant. Le tableau IX ci-après présente, pour chacun des matériaux Ml, M2 et 5 M3, la solution aqueuse utilisée, le volume de l'aliquote de cette solution aqueuse (Vsolution), la masse de l'échantillon du matériau testé (Méchantillon) ainsi que les valeurs de Qu et de F.0, obtenues. Tableau IX Matériau Solution aqueuse Vsolution Méchantillon Qu (mL) (mg) (mg/g) M1 S4 50 50,3 58 M2 S4 50 51,6 56 M3 S5 10 250 5 10 Ce tableau met en évidence tout le bénéfice apporté par la méso- porosité des matériaux selon l'invention puisque leur pouvoir extractant est plus de 10 fois supérieur à celui d'un matériau de même composition chimique mais à microporosité. 2.6 - Comparaison des propriétés extractantes des matériaux selon l'invention 15 avec celles de matériaux de l'état de la technique : * Comparaison avec des résines échangeuses d'ions commerciales : Des tests d'extraction sont réalisés pour comparer les propriétés extractantes du matériau M1 avec celles des résines échangeuses d'ions chélatantes qui sont commercialisées sous les dénominations AmberliteTM IRC 747 (Dow), LewatitTM TP 20 260 (Lanxess), DiphonixTM (Triskem International) et MonophosTM (DSM). Ces tests d'extraction sont réalisés jusqu'à saturation du matériau M1 et des résines commerciales en procédant comme décrit précédemment. Le tableau X ci-après présente, pour chacun des cinq matériaux testés, la composition de la solution aqueuse utilisée, le volume de l'aliquote de cette solution 3060006 25 aqueuse (Vsolut,on), la masse de l'échantillon du matériau testé (M échantillon) ainsi que les valeurs de Qu et de F.0, obtenues. Tableau X Matériau Solution aqueuse Vsolution Méchantillon QU u (mL) (mg) (mg/g) F.EFe [H3PO4] [U] [Fe] (mol/L) (mg/L) (mg/L) M1 5 192 1797 50 50,3 58 37 Am berliteTm IRC 5 178 1833 5 52,7 4 1,3 747 LewatitTM TP 260 5 192 1797 5 50,7 9 2 DiphonixTM 5 191 1993 5 50,9 2 1,5 MonophosTM 5 191 1993 5 51,4 1 1,5 5 Ce tableau montre que le matériau M1 présente des performances en termes de capacité d'extraction de l'uranium(VI) et de sélectivité pour l'uranium(VI) vis-à-vis du fer qui sont considérablement plus élevées que celles des résines échangeuses d'ions disponibles commercialement. * Comparaison avec un matériau selon la référence fi] : 10 Des tests d'extraction sont également réalisés pour comparer les propriétés extractantes du matériau M1 avec celles d'un matériau qui comprend une silice mésoporeuse de type SBA-15, fonctionnalisée par post-greffage d'une pluralité de molécules répondant à la formule (I) dans laquelle Rl et R2 représentent chacun un groupe 2-éthylhexyle, R3 représente un groupe -CH2-COOH, R4 représente un groupe 15 éthyle tandis que R5 représente un atome d'hydrogène. La préparation de ce matériau est décrite dans la référence [1]. Les tests d'extraction sont réalisés jusqu'à saturation des deux matériaux en procédant comme décrit précédemment. Le tableau XI ci-après présente, pour chacun des deux matériaux testés, 20 la composition de la solution aqueuse utilisée, le volume de l'aliquote de cette solution 3060006 26 aqueuse (Vsolution), la masse de l'échantillon du matériau testé (M échantillon) ainsi que les valeurs de Qu obtenues. Tableau XI Matériau Solution aqueuse testée Vsolution Méchantillon (mg) Qu (mL) (mg/g) [H3PO4] [U] [Fe] (mol/L) (mg/L) (mg/L) M1 5 200 2000 50 49,9 51,6 Matériau de la 5 200 2000 50 50,1 0,5 référence [1] 5 Ce tableau montre que le matériau selon l'invention présente une capacité d'extraction de l'uranium(VI) qui est cent fois plus élevée que celle d'un matériau obtenu par post-greffage d'un composé amidophosphonate sur un support inorganique. RÉFÉRENCES CITÉES 10 [1] Demande internationale PCT WO 2014/127860 [2] Yamabe et al., Separation Science and Technology 2001, 36(15), 3511-3528 [3] Jyo et al, Journal of Applied Polymer Science 1997, 63, 1327-1334 REVENDICATIONS1. Matériau organique mésoporeux, qui est susceptible d'être obtenu par une polymérisation réticulante d'un monomère de formule (I) ci-après : O O R. --- OR5 N 11, \ OR4 dans laquelle : R1, R2 et R3 représentent, indépendamment les uns des autres, un atome d'hydrogène, un groupe hydrocarboné, saturé ou insaturé, linéaire ou ramifié, comprenant de 1 à 12 atomes de carbone ou un groupe polymérisable comprenant au moins une insaturation, avec la condition que l'un au moins de R1, R2 et R3 soit un groupe polymérisable comprenant au moins une insaturation ; R4 et R5 représentent, indépendamment l'un de l'autre, un atome d'hydrogène ou un groupe hydrocarboné, saturé ou insaturé, linéaire ou ramifié, comprenant de 1 à 8 atomes de carbone ; la polymérisation réticulante étant réalisée en présence d'un agent réticulant et d'un ou plusieurs agents porogènes. 2. Matériau selon la revendication 1, dans lequel l'insaturation du groupe polymérisable est une insaturation éthylénique. 3. Matériau selon la revendication 2, dans lequel le groupe polymérisable répond à l'une des formules (a), (b), (c), (d), (e), (f) et (g) ci-après : -(CH2)q-X (a) -(CH2)p-C(0)-0-(CH2)q-X (b) -(CH2)p-O-C(0)-(CH2)q-X (c) -(CH2)p-O-C(0)-NH-(CH2)q-X (d) -(CH2)p-0-(CH2)q-X (e) -(CH2)p-O-C2H5-(0-C2H5)q-X (f) R2 R3 (I) 3060006 28 -(CH2)p-triazole-(CH2)q-X (g) dans laquelle : p est un nombre entier allant de 1 à 6 ; q est un nombre entier allant de 0 à 12 ; et 5 X représente un groupe de formule (i) ou (ii) ci-après : Rb Rc \ C=C / Ra , R 1 b \ C=C / Rc . Ra V s' (i) \ (ii) dans laquelle : Ra, Rb et Ft' représentent, indépendamment les uns des autres, un atome d'hydrogène ou un groupe alkyle linéaire ou ramifié, comprenant de 1 à 10 atomes de 10 carbone et, mieux encore, 1 ou 2 atomes de carbone ; et Ur représente la liaison covalente par laquelle X est lié au reste du groupe de formule (a), (b), (c), (d), (e), (f) ou (g) ci-avant. 4. Matériau selon la revendication 3, dans lequel X représente un 15 groupe de formule (II) dans laquelle Ra, Rb et Ft' représentent tous trois un atome d'hydrogène. 5. Matériau selon la revendication 4, dans lequel le groupe polymérisable répond à la formule a) dans laquelle q va de 1 à 4. 20 6. Matériau selon l'une quelconque des revendications 1 à 5, dans lequel : Rl et R2 représentent, indépendamment l'un de l'autre, un atome d'hydrogène, un groupe hydrocarboné, saturé ou insaturé, linéaire ou ramifié, comprenant de 1 à 12 25 atomes de carbone ; et R3 représente un groupe polymérisable. 3060006 29 7. Matériau selon la revendication 6, dans lequel : Rl et R2 sont identiques entre eux et représentent un groupe alkyle linéaire ou ramifié, comprenant de 1 à 12 atomes de carbone et, mieux encore, de 1 à 6 atomes de carbone ; et 5 R4 et R5 représentent, indépendamment l'un de l'autre, un atome d'hydrogène ou un groupe alkyle linéaire ou ramifié, comprenant de 1 à 8 atomes de carbone et, mieux encore, de 1 à 4 atomes de carbone. 8. Matériau selon l'une quelconque des revendications 1 à 7, dans 10 lequel l'agent réticulant est un dérivé polyvinylique du benzène ou du naphtalène, de préférence, le 1,4-divinylbenzène. 9. Matériau selon l'une quelconque des revendications 1 à 8, dans lequel la polymérisation réticulante du monomère est réalisée en présence d'un premier 15 agent porogène qui est un solvant organique dans lequel sont solubles le monomère et l'agent réticulant, et d'un deuxième agent porogène qui est un polymère. 10. Matériau selon l'une quelconque des revendications 1 à 9, dans lequel le premier agent porogène est le toluène et le deuxième agent porogène est le 20 polypropylène glycol. 11. Matériau selon l'une quelconque des revendications 1 à 10, dans lequel la polymérisation réticulante est une polymérisation en émulsion. 25 12. Utilisation d'un matériau organique mésoporeux selon l'une quelconque des revendications 1 à 11, pour extraire l'uranium(VI) d'un milieu aqueux comprenant de l'acide phosphorique et de l'uranium(VI). 13. Procédé de récupération de l'uranium(VI) présent dans un milieu aqueux comprenant de l'acide phosphorique, lequel procédé comprend : 3060006 30 a) une extraction de l'uranium(VI) du milieu aqueux par un matériau organique mésoporeux selon l'une quelconque des revendications 1 à 11, l'extraction comprenant une mise en contact du milieu aqueux avec le matériau, puis une séparation du milieu aqueux et du matériau ; et 5 b) une désextraction de l'uranium(VI) du matériau obtenu à l'issue de l'étape a), la désextraction comprenant la mise en contact du matériau avec une solution aqueuse acide ou basique, puis une séparation du matériau et de la solution aqueuse acide ou basique. 10 14. Utilisation selon la revendication 12 ou procédé selon la revendication 13, dans laquelle ou lequel le milieu aqueux comprend de 0,01 mol/L à 9 mol/L d'acide phosphorique. 15. Utilisation selon l'une quelconque des revendications 12 ou 14 ou 15 procédé selon l'une quelconque des revendications 13 ou 14, dans laquelle ou lequel le milieu aqueux comprend de plus du fer. 16. Utilisation selon l'une quelconque des revendications 12, 14 ou 15 ou procédé selon l'une quelconque des revendications 13, 14 ou 15, dans laquelle ou 20 lequel le milieu aqueux résulte de l'attaque d'un phosphate naturel par de l'acide sulfurique.